(57)【特許請求の範囲】
【請求項１】
エチレン・不飽和カルボン酸共重合体のアイオノマー（Ａ）４０〜８０重量部と、エチレン・不飽和カルボン酸エステル共重合体の部分けん化物（Ｂ）６０〜２０重量部（但し（Ａ）と（Ｂ）の合計量が１００重量部）と、グリシジル基含有オレフィン共重合体（Ｃ）０．１〜１０重量部とからなるアイオノマー組成物。
【請求項２】
エチレン・不飽和カルボン酸共重合体のアイオノマー（Ａ）が、（メタ）アクリル酸含量が１０〜２５重量％のエチレン・（メタ）アクリル酸共重合体のアイオノマーである請求項１記載のアイオノマー組成物。
【請求項３】
アイオノマー（Ａ）が、２種以上の金属イオンを含むものである請求項１又は２記載のアイオノマー組成物。
【請求項４】
２種以上の金属イオンが、アルカリ金属イオンからなる少なくとも１種と、２価金属イオンの少なくとも１種とからなる請求項３記載のアイオノマー組成物。
【請求項５】
アイオノマー（Ａ）が、メルトフローレート（１９０℃、２１６０ｇ荷重）が０．７ｇ／１０分以上で、ショアーＤ硬度が６０〜８０である請求項１乃至４の何れかに記載のアイオノマー組成物。
【請求項６】
エチレン・不飽和カルボン酸エステル共重合体の部分けん化物（Ｂ）が、（メタ）アクリル酸エステル含量が１５〜５０重量％のエチレン・（メタ）アクリル酸共重合体のエステル部の５〜５０モル％をアルカリでけん化したものである請求項１乃至５の何れかに記載のアイオノマー組成物。
【請求項７】
グリシジル基含有オレフィン共重合体（Ｃ）におけるグリシジル基含有モノマー含量が０．５〜１２重量％である請求項１乃至５の何れかに記載のアイオノマー組成物。
【請求項８】
グリシジル基含有モノマーオレフィン共重合体（Ｃ）が、エチレン・グリシジル（メタ）アクリレート系共重合体である請求項１乃至７の何れかに記載のアイオノマー組成物。
【請求項９】
グリシジル基含有オレフィン共重合体（Ｃ）のグリシジル基含有モノマー成分が、アイオノマー組成物中０．０１〜０．３重量％となるような割合で（Ｃ）が配合されている請求項１乃至８の何れかに記載のアイオノマー組成物。
【請求項１０】
メルトフローレートが０．５ｇ／１０分以上で、ショアーＤ硬度が３５〜５８である請求項１乃至９の何れかに記載のアイオノマー組成物。
【請求項１１】
ＪＩＳ  Ｋ−６３０１に基づく反発弾性率が５５％以上である請求項１乃至１０の何れかに記載のアイオノマー組成物。
【請求項１２】
請求項１乃至１１の何れかに記載のアイオノマー組成物から成るゴルフボール用表皮材。
【請求項１３】
請求項１乃至１１の何れかに記載のアイオノマー組成物を表皮とするゴルフボール。
【発明の詳細な説明】
【０００１】
【発明の属する技術分野】
本発明は、アイオノマー組成物、特に柔軟性、耐衝撃性、耐摩耗性、反発性、成形性に優れたゴルフボール用表皮材として有用な樹脂組成物に関する。本発明はまた飛距離、打球感が良好で、ボールコントロールが容易なゴルフボールの表皮材に関する。
【０００２】
【従来の技術】
近年、ゴルフボールの表皮材として、アイオノマー樹脂が広範に使用されている（例えば米国特許第３８１９７６８号明細書）。特にソリッドコアを用いたツーピースゴルフボールでは、ほとんどの場合にアイオノマー樹脂が使用されている。これは、アイオノマー樹脂が耐久性、耐カット性、反発性に優れ、かつ加工しやすく、しかも他の表皮材用樹脂に比べて安価であるという理由によるものである。
【０００３】
しかし、このアイオノマー樹脂は、かなり高い硬度と剛性を有するため、糸巻きボールの表皮材として使用されているバラタ（トランスポリイソプレン）に比べて、打球感やボールのコントロール性（スピンのかけ易さ）の点で劣っている。そのため、特開平１−３０８５７７号公報には、２〜８個の炭素原子を有するオレフィンと、３〜８個の炭素原子を有する不飽和モノカルボン酸と、２〜２２個の炭素原子を有するアクリルエステルクラスの不飽和モノマーとの三元共重合体のナトリウム塩または亜鉛塩からなる軟質アイオノマー樹脂の配合が提案されている。
【０００４】
しかしながら、上記の軟質アイオノマー樹脂を用いた場合、打球感やコントロール性は改善されるものの、反発性が低下するため、満足できる性能を有するゴルフボールが得られない。
【０００５】
この欠点を改良するために、特開平６−３４５０５１号公報、特開平６−５４９２９号公報、特開平６−３１３０７５号公報には、アイオノマー樹脂とエチレン・不飽和カルボン酸エステル共重合体の部分けん化物からなる組成物が提案されている。
【０００６】
しかしながら上記組成物を用いた場合、打球感、コントロール性及び反発性は優れるものの、アイオノマー樹脂とエチレン・不飽和カルボン酸エステル共重合体の部分けん化物との相溶性が不足しているために、耐摩耗性や耐久性が劣り、ボール生産工程や、繰り返して打撃を受ける実使用時に、表面にささくれや剥離等の欠陥が発生し易いという欠点を有している。
【０００７】
また、上記以外にも、ゴルフボール表皮材としてのアイオノマー樹脂を柔軟化して、反発性や耐久性を維持しながら打球感やコントロール性能を改善する試みが種々行われているが、現状ではそれらのいずれによっても充分な成果を上げるにいたっていない。
【０００８】
【発明が解決しようとする課題】
上記のように、アイオノマー樹脂は、高い硬度と剛性を有するため、糸巻きゴルフボールの表皮材に使用されているバラタに比べて打球感やコントロール性の点で劣っている。また、アイオノマー樹脂を柔軟化して打球感やコントロール性を改善する試みも、いまだ充分な効果を上げるにいたっていない。
【０００９】
そこで本発明者らは、打球感やコントロール性と反発性、さらには成形性、耐摩耗性、耐久性とを両立させるべく、表皮材用樹脂について鋭意研究を重ねた結果、アイオノマー樹脂とエチレン・不飽和カルボン酸エステル共重合体の部分けん化物の特定割合の配合物にさらにグリシジル基含有オレフィン共重合体の特定量を溶融混合した組成物が、ゴルフボール用表皮材として打球感及びコントロール性能が良好で、かつ反発性、耐摩耗性及び耐久性が満足すべき水準にあることを見出し、本発明を完成するに至った。
【００１０】
【課題を解決するための手段】
すなわち、本発明によれば、エチレン・不飽和カルボン酸共重合体のアイオノマー（Ａ）４０〜８０重量部と、エチレン・不飽和カルボン酸エステル共重合体の部分けん化物（Ｂ）６０〜２０重量部（但し（Ａ）と（Ｂ）の合計量が１００重量部）と、グリシジル基含有オレフィン共重合体（Ｃ）０．１〜１０重量部とからなるアイオノマー組成物が提供される。
【００１１】
本発明によればまた、上記アイオノマー組成物から成るゴルフボールの表皮材並びにこれを表皮にしたゴルフボールが提供される。
【００１２】
【作用】
本発明においては、アイオノマー樹脂に、高反発性の柔軟樹脂成分であるエチレン・不飽和カルボン酸エステル共重合体の部分けん化物を添加しているので、それによってアイオノマー樹脂本来の高い反発性を維持しながらアイオノマー樹脂が柔軟化され、打球感及びコントロール性が改善される。
【００１３】
しかも、上記アイオノマー樹脂とエチレン・不飽和カルボン酸エステル共重合体の部分けん化物に、グリシジル基含有オレフィン共重合体を加えて加熱混合しているので、そのグリシジル基がアイオノマー樹脂と部分けん化物中のカルボキシル基と反応し、高反発でかつ柔軟な樹脂である部分けん化物とアイオノマー樹脂の相溶化が達成され、耐摩耗性及び耐久性が改善されるものと想定される。
【００１４】
なおエチレン・不飽和カルボン酸エステル共重合体の部分けん化物は、理論的には１００％イオン化度のアイオノマーに相当するため、カルボキシル基を有していないが、アイオノマー樹脂と共存した場合には、金属イオンの移動が起こり、部分的にカルボキシル基が生成し、これがグリシジル基との反応に関与するものと推定される。
【００１５】
本発明においては、エチレン・不飽和カルボン酸共重合体のアイオノマー（Ａ）４０〜８０重量部、特に４５〜７５重量部と、エチレン・不飽和カルボン酸エステル共重合体の部分けん化物（Ｂ）６０〜２０重量部、特に５５〜２５重量部とを用いることが重要である。成分（Ｂ）の量が上記範囲より少ない場合は、柔軟化が充分に達成できず、打球感やコントロール性能が悪くなり、また成分（Ｂ）の量が上記範囲よりも多くなると反発性、加工性や耐久性が不足するために好ましくない。
【００１６】
上記成分（Ａ）及び（Ｂ）の合計量１００重量部当たりグリシジル基含有オレフィン共重合体（Ｃ）を０．１〜１０重量部、特に０．２〜５重量部の量で用いることも重要である。上記成分（Ｃ）の使用割合が上記範囲よりも少ないと充分な改善効果が期待できないが、一方上記範囲よりも多いと、グリシジル基の過剰な反応により架橋が過度に起こり、組成物の溶融時における流動性が損なわれ、表皮材の成形に支障をきたすようになる。
【００１７】
本発明によれば、上記アイオノマー組成物をゴルフボールの表皮材として用いることにより、アイオノマー樹脂の優れた反発性、耐摩耗性、射出成形性を保持しながら、その欠点である打球感やコントロール性を改善することができる。
【００１８】
【発明の好適態様】
本発明におけるアイオノマー（Ａ）のベースポリマーとなるエチレン・不飽和カルボン酸共重合体における不飽和カルボン酸としては、アクリル酸またはメタクリル酸の使用が最も好ましく、またその重合組成としては、エチレンが７５〜９０重量％、好ましくは７８〜８８重量％、不飽和カルボン酸が１０〜２５重量％、好ましくは１２〜２２重量％のものを使用することが、反発性、耐久性、硬度、成形性などの諸特性を考慮すると好ましい。
【００１９】
上記エチレン・不飽和カルボン酸共重合体において、少量の他の単量体、例えば（メタ）アクリル酸エステルを共重合したものを用いてもよいが、通常は上記諸特性の一部が損なわれることがあるので好んで用いるものではない。
【００２０】
アイオノマーにおける金属イオンとしては、リチウム、ナトリウム、カリウム、セシウムなどのアルカリ金属イオン、マグネシウム、カルシウム、亜鉛などの２価イオン、アルミニウムのような３価イオンを例示することができるが、これらの中では、リチウム、ナトリウム、カリウム、マグネシウム、亜鉛などが好適である。イオン種の組み合わせによる反発性の相乗的な上昇効果を考慮すると、２種以上の金属イオン、とくに少なくとも１種のアルカリ金属イオンと少なくとも１種の２価イオンを併用することが望ましく、ナトリウム／亜鉛、ナトリウム／マグネシウム、リチウム／亜鉛、リチウム／マグネシウム、カリウム／亜鉛、カリウム／マグネシウム、リチウム／ナトリウム／亜鉛の組み合わせが最も好適である。このような２種以上の金属イオンを含むアイオノマーにあっては、具体的には金属イオン種の異なる２種以上のアイオノマーを併用するのが最も一般的であるが、エチレン・不飽和カルボン酸共重合体からアイオノマーを製造する際に、異種金属の化合物を同時に、または逐次的に反応させて得たアイオノマーを用いてもよい。アイオノマー中におけるこれら金属イオンの中和度は、反発性や耐衝撃性を考慮すると少なくとも２０モル％が望ましく、２５〜８０モル％が最も好適である。
【００２１】
またアイオノマーのショアーＤ硬度としては、反発性を考慮すると６０以上が望ましく、６０〜８０が最も好適である。また成形性等、種々の物性を考慮すると、１９０℃、２１６０ｇ荷重におけるメルトフローレートが０．７ｇ／１０分以上、特に０．９〜１０ｇ／１０分のものを使用するのが好ましい。
【００２２】
本発明のエチレン・不飽和カルボン酸エステル共重合体の部分けん化物（Ｂ）とは、エチレンと不飽和カルボン酸エステルとの共重合体において、そのエステル成分を部分的に苛性アルカリでけん化した樹脂である。
【００２３】
この共重合体における不飽和カルボン酸エステル成分としては、アクリル酸エステルまたはメタクリル酸エステルの使用が好ましく、例えば、メチル、エチル、ｎ−ブチル、イソブチル、イソオクチル、２−エチルヘキシルなどのエステル類を例示することができる。
【００２４】
この部分けん化物は、前記アイオノマー樹脂に柔軟性を付与するための成分であるため、共重合体中における不飽和カルボン酸エステル含有量をあまり少量にすることは避けなければならないが、一方、その量が多くなり過ぎると、物性低下の原因ともなるので、一般にエチレン５０〜８５重量％、好ましくは６０〜８０重量％、不飽和カルボン酸エステル１５〜５０重量％、好ましくは２０〜４０重量％の組成のものを用いるのが好ましい。
【００２５】
部分けん化における適当なけん化度は、原料共重合体の重合組成によっても若干異なってくるが、通常５〜５０モル％、好ましくは１０〜３０モル％である。またこのような部分けん化物としては、ショアーＤ硬度で１５〜４５、特に２０〜４０であり、ＪＩＳ  Ｋ−６３０１に基づく反発弾性率で５５％以上のものが好適である。部分けん化は、苛性アルカリにより公知の方法で行えばよく、リチウム、ナトリウムまたはカリウムなどの部分けん化物を使用することができる。
【００２６】
このような部分けん化物は、一般には溶融粘度が高く、例えば１９０℃、２１６０ｇ荷重におけるメルトフローレートが、０．０１〜１０ｇ／１０分、特に０．１〜５ｇ／１０分のものが好適である。
【００２７】
またグリシジル基含有オレフィン共重合体（Ｃ）のオレフィン成分としては、２〜８個の炭素原子を有するものが好ましく、例えばエチレン、プロピレン、１−ブテン、イソブチレン、１−ペンテン、１−オクテンなどが挙げられるが、特に前記アイオノマー樹脂（Ａ）及び部分けん化物（Ｂ）との相溶性を考慮するとエチレンが好ましい。
【００２８】
さらにグリシジル基成分としては、グリシジルメタクリレート、グリシジルアクリレートなどが、オレフィンとの共重合性から見て好ましい。このグリシジル基含有モノマー成分の重合組成としては０．５〜１２重量％、特に０．５〜７重量％が好ましい。重合組成が１２重量％を越えるものを用いると、少量の配合でもグリシジル基の反応性によって各成分間の著しい架橋が起こり、本発明による加熱混合組成物の溶融粘度が高くなり、成形性を阻害するために好ましくない。また重合組成が０．５重量％より少ないものを用いると、アイオノマー樹脂（Ａ）と部分けん化物（Ｂ）との相溶性の改善効果が不足するために好ましくない。
【００２９】
またこのグリシジル基含有オレフィン共重合体には、上記グリシジル基成分やオレフィン成分以外に、柔軟性の調整や前記部分けん化物（Ｂ）との相溶性を考慮して、アクリル酸エステル、メタクリル酸エステル、酢酸ビニルなどを共重合成分として０〜４０重量％、好ましくは５〜３５重量％加えることが望ましい。このアクリル酸エステルまたはメタクリル酸エステルとしては、前記エチレン・不飽和カルボン酸共重合体の部分けん化物（Ｂ）に記載のエステル類が例示できる。
【００３０】
グリシジル基含有オレフィン共重合体（Ｃ）として、エチレン・グリシジル（メタ）アクリレート系共重合体のようなエチレン共重合体、例えばエチレン・グリシジル（メタ）アクリレート共重合体、エチレン・酢酸ビニル・グリシジル（メタ）アクリレート共重合体、エチレン・（メタ）アクリル酸エステル・グリシジル（メタ）アクリレート共重合体を使用する場合には、１９０℃、２１６０ｇ荷重におけるメルトフローレートが、０．５〜２００ｇ／１０分、とくに１〜１００ｇ／１０分のものを使用するのが好ましい。
【００３１】
アイオノマー（Ａ）のベースポリマーであるエチレン・不飽和カルボン酸共重合体、部分けん化物（Ｂ）におけるエチレン・不飽和カルボン酸エステル共重合体及びグリシジル基含有オレフィン共重合体（Ｃ）は、いずれも高圧法ポリエチレンと同様に、高温、高圧下のラジカル共重合によって製造することができる。
【００３２】
アイオノマー（Ａ）と部分けん化物（Ｂ）の使用割合は、両者の合計を１００重量部とするときに、（Ａ）が４０〜８０重量部、好ましくは４５〜７５重量部に対し、（Ｂ）が６０〜２０重量部、好ましくは５５〜２５重量部である。
【００３３】
すなわちアイオノマー（Ａ）が４０重量部より少ない場合は、反発性や耐久性が不足し、アイオノマー（Ａ）が８０重量部より多くなると柔軟化が充分に達成できず、打球感やコントロール性能が悪くなる。
【００３４】
エチレン・不飽和カルボン酸共重合体の部分けん化物（Ｂ）が２０重量部より少ない場合は、柔軟化が充分に達成できず、打球感やコントロール性能が悪くなり、また部分けん化物（Ｂ）が６０重量部よりも多くなると反発性、加工性や耐久性が不足するために好ましくない。
【００３５】
グリシジル基含有オレフィン共重合体（Ｃ）の使用割合は、（Ｃ）におけるグリシジル基含有モノマーの重合割合によっても異なるが、アイオノマー（Ａ）と部分けん化物（Ｂ）の合計量１００重量部に対し０．１〜１０重量部、好ましくは０．２〜５重量部、一層好ましくは０．３〜３重量部である。グリシジル基含有オレフィン共重合体（Ｃ）の使用量はまた、（Ａ）、（Ｂ）、（Ｃ）からなる組成物中、（Ｃ）のグリシジル基含有モノマーの割合が、０．０１〜０．３重量％、とくに０．０２〜０．２重量％となるように配合するのが好ましい。
【００３６】
グリシジル基含有オレフィン共重合体の使用割合が少ないと充分な改善効果が期待できないが、一方あまり多量に用いるとグリシジル基の過剰な反応により架橋が過度に起こり、組成物の溶融時における流動性が損なわれ、表皮材の成形に支障をきたすようになるので好ましくない。
【００３７】
本発明においては、成形性の点から、樹脂組成物の１９０℃、２１６０ｇ荷重におけるメルトフローレートが、０．５ｇ／１０分以上、とくに１〜１０ｇ／１０分となるように、またゴルフボールとしての打球感やコントロール性の点から樹脂組成物のショアＤ硬度が３５〜５８、とくに４０〜５５となるように、また反発性の点から樹脂組成物のＪＩＳ  Ｋ−６３０１に基づく反発弾性率が５５％以上とくに６０％以上となるように（Ａ）、（Ｂ）、（Ｃ）の組成及び配合割合を選択することが好ましい。
【００３８】
本発明では、上記（Ａ）、（Ｂ）、（Ｃ）を加熱混合することにより、グリシジル基含有オレフィン性共重合体中のグリシジル基の反応性を利用してアイオノマー樹脂とエチレン・不飽和カルボン酸エステル共重合体の部分けん化物との相溶化を達成し、所望の特性が得られるものであるが、その加熱混合は、単軸スクリュー押出機、二軸スクリュー押出機、またはバンバリーミキサーやニーダーなどの通常の熱可塑性樹脂用溶融混合または加工装置を用い、１５０〜２８０℃の温度条件下で行われる。
【００３９】
本発明のアイオノマー組成物には、上記３種類の樹脂以外に、本発明の目的を損なわない範囲で少量の他の重合体を配合してもよい。また通常配合されているような種々の添加剤、例えばゴルフボール表皮用添加剤を配合してもよいことは勿論である。このような添加剤として、各種着色剤、酸化防止剤、耐候安定剤、光安定剤、帯電防止剤、分散剤、無機充填剤などを例示することができる。
【００４０】
本発明のアイオノマー組成物は、射出成形、ブロー成形、シート成形、パイプ成形等の成形方法により種々の成形品を製造することができるが、とくにゴルフボールの表皮材として有用である。
【００４１】
本発明の樹脂組成物による表皮は、公知のソリッドゴルフボール用コア及び糸巻きゴルフボール用コアのいずれの被覆にも使用することができる。
【００４２】
ソリッドコアとしては、２層以上の多層構造ゴルフボールのコアであってもよく、例えばツーピースボール用コアとしては、ポリブタジエン１００重量部に対して、アクリル酸、メタクリル酸などのα、β−モノエチレン性不飽和カルボン酸またはその金属塩や、トリメチロールプロパントリメタクリレートなどの官能性モノマーなどからなる加硫剤（架橋剤）を単独または合計で１０〜６０重量部、酸化亜鉛、硫酸バリウムなどの充填剤を１０〜３０重量部、ジクミルパーオキサイドなどの過酸化物を０．５〜５重量部、酸化防止剤を０．１〜１重量部配合したゴム組成物をプレス加硫により、例えば１４０〜１７０℃の温度で１０〜４０分間加熱圧縮して、球状加硫物に成形することによって得られたものを用いることができる。
【００４３】
糸巻きコアとしては、センターとそれに巻き付けた糸ゴムとからなり、上記センターとしては液状、ゴム系のいずれも用いることができる。ゴム系のセンターとしては、例えば前記ソリッドコアと同様のゴム組成物を加硫することによってえられたものを用いることができる。
【００４４】
糸ゴムは、従来から使用されているものを用いることができ、例えば天然ゴムまたは天然ゴムと合成ポリイソプレンに老化防止剤、加硫促進剤、イオウなどを配合したゴム組成物を加硫することによって得られたものを用いることができる。ただし、これらのソリッドコア、糸巻きコアは、単なる例示であって、これら例示のもののみに限定されることはない。
【００４５】
コアに表皮材を被覆する方法は、特に限定されるものでなく、通常の方法で行われる。例えば前記特定の表皮材用樹脂組成物に他の必要な添加剤を適宜配合したものを、あらかじめ半球殻状のハーフシェルに成形し、それを２枚用いてコアを包み、１３０〜１７０℃で１〜５分間加熱成形するか、または表皮材用組成物を直接射出成形してコアを包み込む方法が採用される。表皮材の厚みは通常１〜３ｍｍ程度である。そして、表皮成形時、必要に応じて、ボール表面にディンプルの成形が行われ、また表皮成形後、ペイント仕上げ、スタンプなども必要に応じて施される。
【００４６】
このようなゴルフボールカバー材において、カバー材が多層構造をとるときには、本発明のアイオノマー組成物は、外部カバー材として、あるいは内部カバー材として使用することができる。
【００４７】
【実施例】
次に実施例を挙げて本発明をさらに詳しく説明する。ただし、本発明はそれらの実施例のみに限定されるものではない。なお本発明の組成物を調製するために使用した樹脂は表１の通りである。
【００４８】
【表１】
0003606641.tif 000002
【００４９】
また実施例、比較例における物性値は次の方法によって測定した。
物性値測定方法
・メルトフローレート（ＭＦＲ）：
ＪＩＳ  Ｋ−６７６０準拠、温度１９０℃、荷重２１６０ｇ
・硬度（ショアーＤ）：ＪＩＳ  Ｋ−７２１５準拠、
１８０℃で熱プレス成形した３ｍｍ厚みのシートを、２３℃、５０％相対湿度の雰囲気下で１４日間調整し、このシートを打ち抜いて試験試片とし、これを重ねて試験を行った。
・反発弾性率：ＪＩＳ  Ｋ−６３０１準拠、
１８０℃で熱プレス成形した厚み１２．７ｍｍ，直径２９．０ｍｍの直円柱形試片を用い、これを２３℃、５０％相対湿度の雰囲気下で１４日間調整して試験を行った。
・耐摩耗性：ＪＩＳ  Ｋ−７２０４準拠（テーパー摩耗試験）
１８０℃で熱プレス成形した３ｍｍ厚みのシートを、２３℃、５０％相対湿度の雰囲気下で１４日間調整し、これを打ち抜いて試片とした。試験は摩耗輪ＣＳ−１７を用い、荷重１Ｋｇ、回転数１０００回転における試片の表面状態（ささくれ等の表面欠陥の有無）を観察した。
・射出成形性：東芝機械製射出成形機ＩＳ１００Ｅを用いて、ノズル温度２４０℃、０．５ｍｍ厚フイルムゲートにて２ｍｍ厚×１２０ｍｍ×１２０ｍｍの角板を成形し、射出成形性を評価した。
【００５０】
実施例、比較例
表２に示す配合の組成物を、４０ｍｍφ単軸押出機（ナカタニ機械（株）製）を用いて樹脂温度１９０〜２００℃、スクリュー回転数４０ｍｉｎ−１でメルトブレンドし、得られた加熱混合組成物の物性を評価し、その結果を表２に示した。
【００５１】
比較例▲１▼、▲２▼
比較例▲１▼は、ゴルフボールの表皮材として通常用いられているナトリウムイオンと亜鉛イオンとを含むアイオノマー樹脂のみを用いた組成物である。また比較例▲２▼は、上記２種の金属イオンを含むアイオノマー樹脂に柔軟成分としてエチレン・エチルアクリレート共重合体（エチルアクリレート含有量２５重量％）の２０モル％ナトリウムけん化物を配合した組成物である。この比較例▲２▼の組成物は、比較例▲１▼の組成物とほぼ同等の反発弾性率を有しながら、硬度が低くなっており、比較例▲２▼の組成物を表皮材として用いることにより、反発性を維持しながら打球感やコントロール性を改善することができる。また比較例▲２▼の組成物は、比較例▲１▼と同等のメルトフローレートを有しており、実用上問題の無い射出成形性を保持している。しかしながら比較例▲２▼の場合、明らかに耐摩耗性が劣っている。
【００５２】
実施例▲１▼、▲２▼
実施例▲１▼及び▲２▼は、比較例▲２▼に用いたのと同一のアイオノマー樹脂とエチレン・エチルアクリレート共重合体の部分けん化物に、第３成分としてエチレン・グリシジルメタクリレート・メチルアクリレート共重合体（グリシジルメタクリレート含有量６重量％、メチルアクリレート含有量３０重量％）を配合した本発明に基づく組成物である。実施例▲１▼及び▲２▼の組成物は、比較例▲１▼と同等の反発弾性率を有し、硬度が低いと共に、良好な耐摩耗性を有している。これらの組成物を表皮材に用いることにより、反発性、耐摩耗性を維持しながら打球感やコントロール性を改善できることがわかる。またエチレン・グリシジルメタクリレート・メチルアクリレート共重合体の配合により、組成物のメルトフローレートが低下するが、これら実施例の配合範囲ではまだ充分な射出成形性を保持している。
【００５３】
実施例▲３▼〜▲５▼
実施例▲３▼〜▲５▼は、実施例▲１▼及び▲２▼において使用したアイオノマー樹脂とは別のアイオノマー樹脂を用いた本発明に基づく組成物である。これら組成物も、比較例▲１▼と同等の反発弾性率を有しながら、硬度が低く、かつ良好な耐摩耗性を有している。これらの組成物をゴルフボールの表皮材に用いることにより、反発性、耐摩耗性を維持しながら打球感やコントロール性を改善できることがわかる。
【００５４】
実施例▲６▼
実施例▲６▼は、グリシジル基含有オレフィン性共重合体として、エチレン・グリシジルメタクリレート・ｎブチルアクリレート共重合体（グリシジルメタクリレート含有量５．３重量％、ｎブチルアクリレート２８重量％）を用いた以外は実施例▲４▼と同一の組成物である。この組成物も、比較例▲１▼と同等の反発弾性率を有しながら、硬度が低く、かつ良好な耐摩耗性を有している。この組成物を表皮材に用いることにより、反発性、耐摩耗性を維持しながら打球感やコントロール性を改善できることがわかる。
【００５５】
【表２】
0003606641.tif 000003
【００５６】
【発明の効果】
本発明によれば、アイオノマー樹脂の優れた反発性、耐摩耗性、射出成形性を保持しながら、その欠点である打球感やコントロール性が改善されたゴルフボール用の表皮材として有用な樹脂組成物が提供できる。